Task: Translation
Input (Czech): Způsob přípravy MFI zeolitů vzorce p HMO. q TiO. SiO, kde M je kov zvolený z hliníku, galia a železa, p má hodnotu v rozmezí od 0 do 0,04 a q má hodnotu v rozmezí od 0,0005 do 0,03, spočívá v hydrotermálním zpracování za autogenního tlaku při teplotě v rozmezí od 190 do 230 °C a po dobu v rozmezí od 0,5 do 10 hodin, bez alkalických kovů, směsi obsahující zdroj křemíku, zdroj titanu, popřípadě zdroj kovu M a tetrapropylamoniumhydroxid, která má toto složení, vyjádřené formou molárních poměrů: Si/Ti = 35 až 2000; M/Si = 0 až 0,04, kde M je vybráno ze skupiny, do které patří Al, Ga a Fe; TPA-OH/Si = 0,2 až 0,5, kde TPA = tetrapropylamonium a HO/Si = 10 až 35. Získávají se zeolitové katalyzátory ve formě mikrokuliček, obsahujících zeolit a oligomerní siliku, které mají vysokou mechanickou pevnost.
Output (English): Process for preparing MFI zeolites of formula p HMO. q TiO. SiO, where M is a metal selected from aluminum, gallium and iron, p is from 0 to 0.04 and q is from 0.0005 to 0.03, consists in hydrothermal treatment under autogenous pressure at a temperature in the range of from 190 to 230 ° C and for a period of from 0.5 to 10 hours, free of alkali metals, mixtures comprising a silicon source, a titanium source, or a metal source M and tetrapropylammonium hydroxide having the following composition, expressed as molar ratios: Si / T 1 = 35 to 2000; M / Si = 0 to 0.04, wherein M is selected from the group consisting of Al, Ga and Fe; TPA-OH / Si = 0.2-0.5, where TPA = tetrapropylammonium and HO / Si = 10-35. Zeolite catalysts are obtained in the form of microspheres containing zeolite and oligomeric silica having high mechanical strength.